(57)【要約】  非常に高いトラクション弾性流体力学的（ＥＨＤ）トラクション流体を作製し、また、改善された低温粘度を有する得られた混合流体における非常に高い剪断強度の環状炭化水素流体の非常に高い弾性流体力学的剪断強度又はトラクション係数に悪影響を与えることなしに、前記混合流体の低温粘度特性を改変するための、ジメチルシリコーン流体並びに／又はジアルキル、ジシクロアルキル、アルキルシクロアルキル、若しくはこれらの混合物、及び二末端封止ポリプロピレンオキシド、若しくは高分枝状エステルと組み合わせて、環状炭化水素を含む潤滑流体。【選択図】なし【特許請求の範囲】
【請求項１】
多環式炭化水素流体と、７７°Ｆ（２５℃）で２０ｃＳｔ以上の粘度範囲を有するジメチルシロキサン化合物とを含む潤滑流体であって、前記ジメチルシロキサン化合物が、前記潤滑流体に基づいて０．１質量％〜２５質量％の量で存在し、前記ジメチルシロキサン流体が、メチル官能基以外の官能基を１０質量％以下含有するジメチルシロキサン化合物とを含むことを特徴とする潤滑流体。
【請求項２】
前記多環式炭化水素流体が、アルファ−メチルスチレンのパーヒドロダイマーである請求項１に記載の組成物。
【請求項３】
前記多環式炭化水素流体が、アルファ−メチルスチレンの直鎖状パーヒドロダイマーである請求項１に記載の組成物。
【請求項４】
前記ジメチルシロキサン化合物が、７７°Ｆ（２５℃）で少なくとも２０ｃＳであるが、７７°Ｆ（２５℃）で５０ｃＳ以下である粘度を有する請求項１に記載の組成物。
【請求項５】
多環式炭化水素流体と；
ポリプロピレンオキシド組成物と；
７７°Ｆ（２５℃）で２０ｃＳｔ以上の粘度範囲を有するジメチルシロキサン化合物と
を含む潤滑流体であって、
前記ポリプロピレンオキシド組成物が、前記潤滑流体の０．１質量％〜２５質量％の量で存在し、
前記ジメチルシロキサン化合物が、前記潤滑流体に基づいて０．１質量％〜２５質量％の量で存在し、
前記ジメチルシロキサン流体が、メチル官能基以外の官能基を１０質量％以下含有することを特徴とする潤滑流体。
【請求項６】
前記ポリプロピレンオキシド組成物が、二末端封止ポリプロピレンオキシドのジアルキル若しくはジシクロアルキル若しくはアルキルシクロアルキル、又はこれらの混合物に相当する請求項５に記載の組成物。
【請求項７】
前記多環式炭化水素流体が、アルファ−メチルスチレンのパーヒドロダイマーである請求項５に記載の組成物。
【請求項８】
前記多環式炭化水素流体が、アルファ−メチルスチレンの直鎖状パーヒドロダイマーである請求項７に記載の組成物。
【請求項９】
前記ジメチルシロキサン化合物が、７７°Ｆ（２５℃）で少なくとも２０ｃＳ以上であるが、７７°Ｆ（２５℃）で５０ｃＳ以下である粘度を有する請求項５に記載の組成物。
【請求項１０】
多環式炭化水素流体と；
分枝状アルキルエステル、シクロエステル、シクロアルキルエステル、及びこれらの組み合わせからなる群から選択されるエステル化合物と；
７７°Ｆ（２５℃）で２０ｃＳｔ以上の粘度範囲を有するジメチルシロキサン化合物と
を含む潤滑流体であって、
前記エステル化合物が、０．１質量％〜２５質量％の量で存在し、
前記ジメチルシロキサン化合物が、前記潤滑流体に基づいて０．１質量％〜２５質量％の量で存在し、
前記ジメチルシロキサン流体が、メチル官能基以外の官能基を１０質量％以下含有することを特徴とする潤滑流体。
【請求項１１】
前記分枝状アルキルエステルが、３個〜４個のエステル基と分枝状アルキル基における６個〜１２個の炭素原子とを有する請求項１０に記載の組成物。
【請求項１２】
前記分枝状アルキルエステルが、前記分枝状アルキルエステルの骨格に沿って分布する少なくとも２個のメチル基を有する請求項１１に記載の組成物。
【請求項１３】
前記分枝状アルキルエステルが、トリメチルヘキサントリメトキシプロパンエステルである請求項１２に記載の組成物。
【請求項１４】
前記分枝状アルキルエステルが、トリメチルヘキサンペンタエリスリトールエステルである請求項１２に記載の組成物。
【請求項１５】
前記多環式炭化水素流体が、アルファ−メチルスチレンのパーヒドロダイマーである請求項１０に記載の組成物。
【請求項１６】
前記多環式炭化水素流体が、アルファ−メチルスチレンの直鎖状パーヒドロダイマーである請求項１０に記載の組成物。
【請求項１７】
前記ジメチルシロキサン化合物が、７７°Ｆ（２５℃）で少なくとも２０ｃＳであるが、７７°Ｆ（２５℃）で５０ｃＳ以下である粘度を有する請求項１０に記載の組成物。
【発明の詳細な説明】
【技術分野】
【０００１】
本発明は、非常に高い剪断強度の弾性流体力学的（ＥＨＤ）トラクション流体を製造し、得られる低温粘度の改善された混合流体中において非常に高い剪断強度の環状炭化水素流体の非常に高い弾性流体力学的剪断強度又はトラクション係数に悪影響を与えることなしに、前記混合流体の低温粘度特性を改変するために、環状炭化水素と組み合わせて、中程度の粘度のジメチルシリコーン流体、及び二末端封止ポリプロピレンオキシド又はエステル化合物のジアルキル若しくはジシクロアルキル若しくはアルキルシクロアルキル、又はこれらの混合物の少なくともいずれかを使用することを含む。
【背景技術】
【０００２】
弾性流体力学的トラクションドライブは、名目上滑らかな、転がり−滑り、高荷重接触間の流体の弾性流体力学的薄膜を通してトルクを伝達することによって動作する動力伝達装置である。トルクの効率的な伝達は、これら高応力弾性変形接触において表面を潤滑するために用いられる流体の高応力剪断強度に依存する。非常に高い弾性流体力学的剪断強度又は高いトラクション係数を有する流体により、ある表面から他の表面へのこれらの接触を通してトルクを最も効率的に伝達することができる。したがって、ＥＨＤ接触動作条件下における流体の剪断強度特性は、所与の動力又はトルクの伝達要件について装置の大きさを有効に規定する。或いは、ＥＨＤトラクション変速機の任意の所与の大きさにおいて、装置を通して必要なトルクを生じさせるのに必要な接触の荷重、接触応力を決定するので、トラクションドライブ部品の耐久性に対して大きな影響を有する。関連技術の流体は、特許文献１及び本明細書中の参照文献に記載されている。
【先行技術文献】
【特許文献】
【０００３】
【特許文献１】米国特許第７，６４５，３９５号明細書
【発明の概要】
【０００４】
本開示は、１つの実施形態では、多環式炭化水素流体と組み合わせて、７７°Ｆ（２５℃）で２０ｃＳ以上の粘度を有するジメチルシロキサン流体を含む潤滑流体を提供する。ジメチルシロキサン流体は、多環式炭化水素流体の低温特性を改変するために、メチル官能基以外の官能基を１０質量％超含有しない。他の実施形態では、ジメチルシロキサン流体は、７７°Ｆ（２５℃）で２０ｃＳであるが５０ｃＳ以下の粘度を有する。
【０００５】
本開示は、別の実施形態では、油溶性二末端封止ポリプロピレンオキシド化合物及び多環式炭化水素流体と組み合わせて、７７°Ｆ（２５℃）で２０ｃＳ以上の粘度を有するジメチルシロキサン流体を含む潤滑流体を提供する。ジメチルシロキサン流体は、多環式炭化水素流体の低温特性を改変するために、メチル官能基以外の官能基を１０質量％超含有しない。１つの実施形態では、ジメチルシロキサン流体は、７７°Ｆ（２５℃）で２０ｃＳであるが５０ｃＳ以下の粘度を有する。
【０００６】
本開示は、更に別の実施形態では、多環式炭化水素流体、並びに独立して分枝状アルキルエステル、シクロエステル、シクロアルキルエステル、及びこれらの組み合わせから選択されるエステル化合物と組み合わせて、７７°Ｆ（２５℃）で２０ｃＳｔ以上の粘度範囲を有するジメチルシロキサン化合物を含む潤滑流体を提供する。ジメチルシロキサン流体は、メチル官能基以外の官能基を１０質量％超含有しない。
【発明を実施するための形態】
【０００７】
本発明は、弾性流体力学的剪断強度又はトラクション係数が高く且つ低温レオロジーが良好である潤滑剤の配合を提供する。この特性の組み合わせは、一般的に、達成が非常に困難であることが当技術分野において知られている。歴史的に、良好な低温レオロジー特性を有する流体配合を得るために、弾性流体力学的剪断強度については、常にある程度妥協されてきた。本明細書に記載する様々な配合の実施形態は、これら損失をなくし、また、場合によっては、この配合スキームは、実際に、全天候作業に好適な良好な低温レオロジー特性を得ると同時に、弾性流体力学的トラクション接触における特定の動作条件下で弾性流体力学的剪断強度を改善することが見出されている。
【０００８】
１つの実施形態では、潤滑流体は、多環式炭化水素流体と組み合わせて、７７°Ｆ（２５℃）で２０ｃＳ以上の粘度を有するジメチルシロキサン流体を含み、前記ジメチルシロキサン流体は、前記多環式炭化水素流体の低温特性を改変するために、メチル官能基以外の官能基を１０質量％超含有しない。１つの実施形態では、ジメチルシロキサン流体は、７７°Ｆ（２５℃）で２０ｃＳであるが５０ｃＳ以下の粘度を有する。
【０００９】
別の実施形態では、潤滑流体は、多環式炭化水素流体と組み合わせた、７７°Ｆ（２５℃）で２０ｃＳ以上の粘度を有するジメチルシロキサン流体から本質的になり、前記ジメチルシロキサン流体は、前記多環式炭化水素流体の低温特性を改変するために、メチル官能基以外の官能基を１０質量％超含有しない。１つの実施形態では、ジメチルシロキサン流体は、７７°Ｆ（２５℃）で２０ｃＳであるが５０ｃＳ以下の粘度を有する。
【００１０】
更に別の実施形態では、潤滑流体は、油溶性二末端封止ポリプロピレンオキシド化合物及び多環式炭化水素流体と組み合わせて、７７°Ｆ（２５℃）で２０ｃＳ以上の粘度を有するジメチルシロキサン流体を含み、前記ジメチルシロキサン流体は、前記多環式炭化水素流体の低温特性を改変するために、メチル官能基以外の官能基を１０質量％超含有しない。１つの実施形態では、ジメチルシロキサン流体は、７７°Ｆ（２５℃）で２０ｃＳであるが５０ｃＳ以下の粘度を有する。
【００１１】
更に別の実施形態では、潤滑流体は、油溶性二末端封止ポリプロピレンオキシド化合物及び多環式炭化水素流体と組み合わせた、７７°Ｆ（２５℃）で２０ｃＳ以上の粘度を有するジメチルシロキサン流体から本質的になり、前記ジメチルシロキサン流体は、前記多環式炭化水素流体の低温特性を改変するために、メチル官能基以外の官能基を１０質量％超含有しない。１つの実施形態では、ジメチルシロキサン流体は、７７°Ｆ（２５℃）で２０ｃＳであるが５０ｃＳ以下の粘度を有する。
【００１２】
更に別の実施形態では、潤滑流体は、多環式炭化水素流体、並びに独立して分枝状アルキルエステル、シクロエステル、シクロアルキルエステル、及びこれらの組み合わせから選択されるエステル化合物と組み合わせて、７７°Ｆ（２５℃）で２０ｃＳｔ以上の粘度範囲を有するジメチルシロキサン化合物を含む。ジメチルシロキサン流体は、メチル官能基以外の官能基を１０質量％超含有しない。
【００１３】
更に別の実施形態では、潤滑流体は、多環式炭化水素流体、並びに独立して分枝状アルキルエステル、シクロエステル、シクロアルキルエステル、及びこれらの組み合わせから選択されるエステル化合物と組み合わせた、７７°Ｆ（２５℃）で２０ｃＳｔ以上の粘度範囲を有するジメチルシロキサン化合物から本質的になる。ジメチルシロキサン流体は、メチル官能基以外の官能基を１０質量％超含有しない。
【００１４】
本開示の目的のために、から本質的になるとは、多環式炭化水素流体の低温特性を大きく変化させる任意の成分を含むことを除く。
【００１５】
意外なことに、油溶性二末端封止ポリプロピレンオキシド化合物の有無にかかわらずジメチルシロキサン流体を多環式炭化水素流体に添加すると、多環式炭化水素流体のみに比べて、二成分又は三成分の潤滑流体の所望の弾性流体力学的剪断強度特性又はトラクション係数を低下させることなしに、低温特性の改善された潤滑流体が得られることが見出された。
【００１６】
更に、意外なことに、分枝状エステル化合物、シクロエステル化合物、又はシクロアルキルエステル化合物と共にジメチルシロキサン流体を多環式炭化水素流体に添加すると、多環式炭化水素流体のみに比べて、二成分又は三成分の潤滑流体の所望の弾性流体力学的剪断強度特性又はトラクション係数を低下させることなしに、低温特性の改善された潤滑流体が得られることが見出された。
【００１７】
基油
本発明は、良好な剪断強度を示すが、低温特性が不十分な、多環式炭化水素流体に基づく潤滑流体を提供する。幾つかの実施形態では、多環式炭化水素流体は、アルファ−メチルスチレンのパーヒドロダイマーである。幾つかの別の実施形態では、多環式炭化水素流体は、アルファ−メチルスチレンの直鎖状パーヒドロダイマーである。
【００１８】
１つの実施形態では、多環式炭化水素流体は、７７°Ｆ（２５℃）で少なくとも２０ｃＳ以上の粘度を有するジメチルシロキサン流体と組み合わせてよく、前記ジメチルシロキサン流体は、メチル官能基以外の官能基を１０質量％以下しか含有しない。ジメチルシロキサン流体は、０．１質量％〜２５質量％の量で用いてよい。
【００１９】
別の実施形態では、多環式炭化水素流体は、７７°Ｆ（２５℃）で少なくとも２０ｃＳ以上の粘度を有するジメチルシロキサン流体及び油溶性二末端封止ポリプロピレンオキシド化合物と組み合わせてよく、前記ジメチルシロキサン流体は、メチル官能基以外の官能基を１０質量％以下しか含有しない。ジメチルシロキサン流体は、０．１質量％〜２５質量％の量で用いてよい。油溶性二末端封止ポリプロピレンオキシド化合物は、０．１質量％〜２５質量％の量で用いてよい。１つのかかる実施形態では、二末端封止ポリプロピレンオキシド化合物は、末端封止有機基として、アルキル基、脂環式環、芳香環、又はこれら有機基の組み合わせを含有し得る。１つの実施形態では、末端封止有機基は、１個〜１０個の炭素原子を有する。
【００２０】
別の実施形態では、多環式炭化水素流体は、７７°Ｆ（２５℃）で少なくとも２０ｃＳ以上の粘度を有するジメチルシロキサン流体、及び分枝状エステル化合物、シクロエステル化合物、又はシクロアルキルエステル化合物と組み合わせてよく、前記ジメチルシロキサン流体は、メチル官能基以外の官能基を１０質量％以下しか含有しない。ジメチルシロキサン流体は、０．１質量％〜２５質量％の量で用いてよい。分枝状エステル化合物、シクロエステル化合物、シクロアルキルエステル化合物、及びこれらの組み合わせは、０．１質量％〜２５質量％の量で用いてよい。
【００２１】
１つの実施形態では、エステル化合物は、３個〜４個のエステル基及び分枝状アルキル基における６個〜１２個の炭素原子を有する分枝状アルキルエステルである。１つの実施形態では、分枝状アルキルエステルは、前記分枝状アルキルエステルの骨格に沿って分布している少なくとも２個のメチル基を有する。別の実施形態では、分枝状アルキルエステルは、前記分枝状アルキルエステルの骨格に沿って位置する炭素原子２個当たり少なくとも１個の分枝メチル又は分枝アルキル基を有する。１つの実施形態では、分枝状アルキルエステルは、トリメチルヘキサントリメトキシプロパンエステルである。別の実施形態では、分枝状アルキルエステルは、トリメチルヘキサンペンタエリスリトールエステルである。
【００２２】
１つの実施形態では、エステル化合物は、シクロへキシル基又は６個〜１０個の炭素原子を有するアルキルシクロへキシル基及び３個〜４個のエステル基から選択されるシクロエステル化合物又はシクロアルキルエステル化合物である。１つの実施形態では、シクロエステル化合物は、独立して、トリ−（シクロへキシル）トリメトキシプロパン及びトリ−（シクロへキシル）ペンタエリスリトールを含む。別の実施形態では、シクロアルキルエステル化合物は、独立して、（アルキル分枝状シクロへキシル）トリメトキシプロパン及びトリ−（アルキル分枝状−シクロへキシル）ペンタエリスリトールを含む。例としては、（メチル分枝状−シクロへキシル）トリメトキシプロパン及びトリ−（メチルシクロへキシル）ペンタエリスリトールを含む。幾つかのかかる実施形態では、シクロへキシル基に結合しているメチル基の数は、１〜３である。
【００２３】
１つの実施形態では、ジメチルシロキサン流体は、高級アルキル基、脂環式環、芳香環、又はこれら非メチル有機基の組み合わせが挙げられるが、これらに限定されない他の官能基を有し得る。更に別の実施形態では、ジメチルシロキサン流体は、純粋なジメチル誘導体として生成され得る。
【００２４】
かかるジメチルシロキサン流体の粘度グレードは、７７°Ｆ（２５℃）で少なくとも２０ｃＳ以上のＥＨＤトラクションドライブ又はトラクションドライブ変速機における典型的な潤滑油又は変速機動作温度において比較的不揮発性であるという更なる利点を有する。例えば、典型的に（７７°Ｆ（２５℃）において）１０ｃＳｔのジメチルシロキサンは、典型的に１５０℃で５％の揮発性しか有しない２０ｃＳｔのジメチルシロキサンに比べて、１５０℃で５０質量％の揮発性を有する。
【００２５】
１つの実施形態では、ジメチルシロキサン流体は、７７°Ｆ（２５℃）で２０ｃＳｔ超であるが７７°Ｆ（２５℃）で５０ｃＳ以下である粘度を有し、０．１質量％〜２５質量％の量で用いてよい。１つの実施形態では、ジメチルシロキサン流体は、７７°Ｆ（２５℃）で２５ｃＳｔ超であるが７７°Ｆ（２５℃）で５０ｃＳ以下である粘度を有し、０．１質量％〜２５質量％の量で用いてよい。１つの実施形態では、ジメチルシロキサン流体は、７７°Ｆ（２５℃）で３０ｃＳｔ超であるが、７７°Ｆ（２５℃）で５０ｃＳ以下の粘度を有し、０．１質量％〜２５質量％の量で用いてよい。更に別の実施形態では、ジメチルシロキサン流体は、７７°Ｆ（２５℃）で４０ｃＳｔ超であるが、７７°Ｆ（２５℃）で５０ｃＳ以下の粘度を有し、０．１質量％〜２５質量％の量で用いてよい。より高粘度のバージョンは、より粘度グレードの高い弾性流体力学的トラクション流体潤滑剤が望ましいため、最終流体の低温レオロジーを著しく改変して、１００℃で測定したとき約４．０ｃＳｔ以上の動的粘度を有する最終流体が得られるようにより高濃度の配合が必要とされるときに、適切であると考えられる。
【００２６】
本明細書に記載する潤滑流体は、弾性流体力学的無段若しくは無限変速機において、又は一般的に弾性流体力学的トラクションドライブにおいて使用するための高弾性流体力学的剪断強度流体の配合のための基本流体として機能し得る。変速機又はトラクションドライブ流体の配合を完成させるために、これら複合基本流体に、適切な潤滑性能添加剤を添加してもよい。これら添加剤は、抗酸化剤、磨耗防止剤、防食剤、消泡剤、防錆剤、洗剤、分散剤、極圧剤、摩擦調整剤、シール膨張剤（ｓｅａｌ  ｓｗｅｌｌ  ａｇｅｎｔｓ）、及び粘度調整剤の少なくともいずれかを含み得る。
【００２７】
本明細書に記載する潤滑流体の様々な実施形態により、任意の適用可能な程度にＥＨＤ剪断強度特性を妥協しなくてよい、１００℃で約３．７ｃＳ〜約４．５ｃＳの動的粘度及び２８，０００ｃＰ〜約５，０００ｃＰの低温動的粘度を有する有用な完全配合ＥＨＤトラクション流体を作製することができる。
【実施例】
【００２８】
以下の実施例は、本発明の様々な実施形態を説明するものである。特許請求の範囲の範囲内の他の実施形態は、明細書又は本明細書に開示する発明の実施を鑑みて当業者に明らかになるであろう。明細書は、実施例と共に、例示だけを目的とすると考えられ、本発明の範囲及び趣旨は、実施例に従う特許請求の範囲によって示されることを意図する。実施例では、特に指定しない限り、全ての百分率は質量基準で記載される。
【００２９】
以下の実施例では、以下の略記を用いる：Ｓｅｐ＝分離；Ｎｏ  Ｓｅｐ＝分離；ＳＣＬ−僅かに曇っている；及びＣｌ−曇っている。
比較例：パーヒドロ−アルファ−メチルスチレンダイマーを含有する潤滑流体。
【表１】
2016536388.tif 000002
【００３０】
実施例１：パーヒドロ−アルファ−メチルスチレンダイマー及びポリプロピレンオキシドを含有する潤滑流体
【表２】
2016536388.tif 000003
【００３１】
実施例２：パーヒドロ−アルファ−メチルスチレンダイマー、ポリプロピレンオキシド、及びジメチルシロキサン（７７°Ｆ（２５℃）で２０ｃＳｔ）を含有する潤滑流体
【表３】
2016536388.tif 000004
【００３２】
実施例３：パーヒドロ−アルファ−メチルスチレンダイマー、ポリプロピレンオキシド、及びジメチルシロキサン（７７°Ｆ（２５℃）で３０ｃＳｔ）を含有する潤滑流体
【表４】
2016536388.tif 000005
【００３３】
実施例４：パーヒドロ−アルファ−メチルスチレンダイマー、ポリプロピレンオキシド、及びジメチルシロキサン（７７°Ｆ（２５℃）で５０ｃＳｔ）を含有する潤滑流体
【表５】
2016536388.tif 000006
【００３４】
実施例５：ポリプロピレンオキシドを含むか又は含まず且つジメチルシロキサン（７７°Ｆ（２５℃）で２０ｃＳｔ又は７７°Ｆ（２５℃）で３０ｃＳｔ）を含むか又は含まないパーヒドロ−アルファ−メチルスチレンダイマーを含有する潤滑流体
【表６】
2016536388.tif 000007
【００３５】
実施例６：パーヒドロ−アルファ−メチルスチレンダイマー及びジメチルシロキサン（７７°Ｆ（２５℃）で５０ｃＳｔ）を含有する潤滑流体
【表７】
2016536388.tif 000008
【００３６】
実施例７：ジメチルシロキサン（７７°Ｆ（２５℃）で２０ｃＳｔ）を含むか又は含まないパーヒドロ−アルファ−メチルスチレンダイマー、トリ−イソ−Ｃ９トリメトキシプロパンエステルを含有する潤滑流体
【表８】
2016536388.tif 000009
【表９】
2016536388.tif 000010
【００３７】
実施例８：ジメチルシロキサン（７７°Ｆ（２５℃）で２０ｃＳｔ）を含むか又は含まないパーヒドロ−アルファ−メチルスチレンダイマー、トリ−イソ−Ｃ９ペンタエリスリトールエステルを含有する潤滑流体
【表１０】
2016536388.tif 000011
【表１１】
2016536388.tif 000012
【表１２】
2016536388.tif 000013
【００３８】
広義の発明の概念から逸脱することなしに上に示した及び記載した例示的な実施形態を変化させ得ることが当業者には理解されるであろう。したがって、本発明は、上に示した及び記載した例示的な実施形態に限定されるものではなく、特許請求の範囲の範囲によって規定される本発明の趣旨及び範囲内の改変を網羅することを意図するものであると理解される。例えば、例示的な実施形態の具体的な特徴は、請求される発明の一部である場合もあり、一部ではない場合もあり、また、開示される実施形態の特徴は、組み合わせてもよい。したがって、上記明細書ではなく、本開示の範囲を示す添付の特許請求の範囲を参照すべきである。本明細書に具体的に記載しない限り、用語「ａ」、「ａｎ」、及び「ｔｈｅ」は、１つの要素に限定されるものではなく、「少なくとも１つ」を意味すると読み取るべきである。
【国際調査報告】
2016536388.tif 000014